(57)【要約】【課題】ディスプレイを好適に保護することができ、ディスプレイからの剥離時における帯電の防止性に優れるディスプレイ保護用粘着フィルムを提供すること。【解決手段】本発明のディスプレイ保護用粘着フィルムは、基材１と、基材１の一方の面側に設けられた粘着剤層２と、基材１の他方の面側に設けられ、ＰＥＤＯＴ：ＰＳＳ（ポリ（３，４−エチレンジオキシチオフェン）：ポリ（４−スチレンスルホン酸塩））を含む材料で構成された帯電防止層３とを備える。【選択図】図１
2018172473.tif 000002
【特許請求の範囲】
【請求項１】
基材と、
前記基材の一方の面側に設けられた粘着剤層と、
前記基材の他方の面側に設けられ、ＰＥＤＯＴ：ＰＳＳ（ポリ（３，４−エチレンジオキシチオフェン）：ポリ（４−スチレンスルホン酸塩））を含む材料で構成された帯電防止層とを備えることを特徴とするディスプレイ保護用粘着フィルム。
【請求項２】
前記帯電防止層は、水酸基を有するポリエステルを含む材料で構成されている請求項１に記載のディスプレイ保護用粘着フィルム。
【請求項３】
可視光の透過率が８０％以上である請求項１または２に記載のディスプレイ保護用粘着フィルム。
【請求項４】
前記帯電防止層は、バインダー樹脂と、前記ＰＥＤＯＴ：ＰＳＳとを含み、
前記帯電防止層中における前記ＰＥＤＯＴ：ＰＳＳの含有量は、前記バインダー樹脂１００質量部に対して０．５質量部以上５０質量部以下である請求項１ないし３のいずれか１項に記載のディスプレイ保護用粘着フィルム。
【請求項５】
前記粘着剤層は、ウレタン系粘着剤またはアクリル系粘着剤を含む請求項１ないし４のいずれか１項に記載のディスプレイ保護用粘着フィルム。
【請求項６】
前記帯電防止層は、メチロールメラミン系架橋剤で架橋された材料で構成されている請求項１ないし５のいずれか１項に記載のディスプレイ保護用粘着フィルム。
【発明の詳細な説明】
【技術分野】
【０００１】
本発明は、ディスプレイ保護用粘着フィルムに関する。
【背景技術】
【０００２】
スマートフォンやタブレット等には、ディスプレイの表面を保護するための表面保護フィルムが広く用いられている。この表面保護フィルムとしては、ディスプレイの表面を保護し、表面保護の必要がなくなった時点で、ディスプレイから剥離される再剥離型の表面保護フィルムが広く用いられている（例えば、特許文献１参照）。
【０００３】
このような表面保護フィルムは、剥離する際に、静電気が発生することがあった。このように静電気が発生すると、ディスプレイの表面に埃等が付着する場合があった。
【０００４】
静電気を防止するためには、表面保護フィルムの表面に帯電防止処理をすることが考えられるが、アルコールを含有する除菌シートで拭き取られると、帯電防止性が低下することがあった。
【先行技術文献】
【特許文献】
【０００５】
【特許文献１】特開２００６−１８２７９５号公報
【発明の概要】
【発明が解決しようとする課題】
【０００６】
本発明の目的は、被着体を好適に保護することができ、被着体からの剥離時における帯電の防止性に優れるディスプレイ保護用粘着フィルムを提供することにある。
【課題を解決するための手段】
【０００７】
このような目的は、下記（１）〜（６）に記載の本発明により達成される。
（１）  基材と、前記基材の一方の面側に設けられた粘着剤層と、前記基材の他方の面側に設けられ、ＰＥＤＯＴ：ＰＳＳ（ポリ（３，４−エチレンジオキシチオフェン）：ポリ（４−スチレンスルホン酸塩））を含む材料で構成された帯電防止層とを備えることを特徴とするディスプレイ保護用粘着フィルム。
【０００８】
（２）  前記帯電防止層は、水酸基を有するポリエステルを含む材料で構成されている上記（１）に記載のディスプレイ保護用粘着フィルム。
【０００９】
（３）可視光の透過率が８０％以上である上記（１）または（２）に記載のディスプレイ保護用粘着フィルム。
【００１０】
（４）  前記帯電防止層は、バインダー樹脂と、前記ＰＥＤＯＴ：ＰＳＳとを含み、
前記帯電防止層中における前記ＰＥＤＯＴ：ＰＳＳの含有量は、前記バインダー樹脂１００質量部に対して０．５質量部以上５０質量部以下である上記（１）ないし（３）のいずれかに記載のディスプレイ保護用粘着フィルム。
【００１１】
（５）  前記粘着剤層は、ウレタン系粘着剤またはアクリル系粘着剤を含む上記（１）ないし（４）のいずれかに記載のディスプレイ保護用粘着フィルム。
【００１２】
（６）  前記帯電防止層は、メチロールメラミン系架橋剤で架橋された材料で構成されている上記（１）ないし（５）のいずれかに記載のディスプレイ保護用粘着フィルム。
【発明の効果】
【００１３】
本発明によれば、被着体を好適に保護することができ、被着体からの剥離時における帯電の防止性に優れるディスプレイ保護用粘着フィルムを提供することができる。
【図面の簡単な説明】
【００１４】
【図１】本発明のディスプレイ保護用粘着フィルムの第１実施形態を示す模式的な縦断面図である。
【発明を実施するための形態】
【００１５】
以下、本発明の好適な実施形態について詳細に説明する。
［ディスプレイ保護用粘着フィルム］
本発明のディスプレイ保護用粘着フィルム１０は、ディスプレイの表面に貼着して用いられるものである。このディスプレイ保護用粘着フィルム１０は、図１に示すように、基材１と、基材１の一方の面側（図中下側）に設けられた粘着剤層２と、基材１の他方の面側（図中上側）に設けられ、ＰＥＤＯＴ：ＰＳＳ（ポリ（３，４−エチレンジオキシチオフェン）：ポリ（４−スチレンスルホン酸塩））を含む材料で構成された帯電防止層３とを備える。
【００１６】
このようなディスプレイ保護用粘着フィルム１０をディスプレイの表面に貼着することにより、ディスプレイを好適に保護することができる。さらに、帯電防止層３が、ＰＥＤＯＴ：ＰＳＳ（ポリ（３，４−エチレンジオキシチオフェン）：ポリ（４−スチレンスルホン酸塩））を含むことにより、ディスプレイ保護用粘着フィルム１０の導電性を効果的に高めることができる。よって、ディスプレイ保護用粘着フィルム１０をディスプレイから剥がした際に生じる静電気によって、ディスプレイが帯電するのを防止することができる。さらに、ディスプレイ保護用粘着フィルム１０が帯電することにより、ディスプレイ保護用粘着フィルム１０に異物（例えば、埃等）が引き寄せられて、ディスプレイの表面に異物が付着することを防止できる。
【００１７】
なお、本明細書中における「ディスプレイ」とは、例えば、有機ＥＬ、液晶パネル、ＬＥＤ等の表示装置の画面のことを言う。
【００１８】
また、本明細書中では、「可視光」は、波長が３８０ｎｍ以上７８０ｎｍ以下程度の光のことを言う。可視光の透過率は、後に述べる全光線透過率により測定することができる。
【００１９】
＜基材＞
基材１は、粘着剤層２および帯電防止層３を支持する機能を有する部位である。
【００２０】
基材１は、有色、無色に関わらず、可視光透過性を有するものであるのが好ましい。これにより、基材１を介して、ディスプレイの表面を視認することができる。
【００２１】
基材１の構成材料としては、例えば、ポリエチレンテレフタレート（ＰＥＴ）、ポリブチレンテレフタレート、ポリエチレンナフタレート等のポリエステル；ポリエチレン、ポリプロピレン、ポリオレフィン等の樹脂材料が挙げられる。
【００２２】
また、基材１は、前述した以外の成分を含むものであってもよい。このような成分としては、例えば、染料、顔料等の着色剤、アニリド系、フェノール系等の酸化防止剤、ベンゾフェノン系、ベンゾトリアゾール系等の紫外線吸収剤、光安定剤、充填剤、耐熱安定剤、滑剤等が挙げられる。
【００２３】
なお、基材１は、多孔質体や、複数の層を備える積層体であってもよい。
また、基材１は、例えば、厚さ方向に組成が傾斜的に変化する傾斜材料で構成されたものであってもよい。
【００２４】
また、基材１は、粘着剤層２との密着性を高めるための表面処理が施されたものであってもよい。
【００２５】
このような表面処理としては、例えば、アクリル系、ポリウレタン系、ポリエステル系のプライマーコート、コロナ処理などが挙げられる。
【００２６】
基材１の厚さは、特に限定されないが、１０μｍ以上３００μｍ以下であるのが好ましく、２０μｍ以上１５０μｍ以下であるのがより好ましい。
【００２７】
このような基材１は、ＪＩＳ  Ｋ  ７３６１−１に準拠して測定した全光線透過率が３０％以上９９％以下であるのが好ましく、５０％以上９８％以下であるのがより好ましい。これにより、基材１を介してディスプレイを視認し易くすることができる。全光線透過率が低すぎると、基材１を介してディスプレイを視認しにくくなる。
【００２８】
＜粘着剤層＞
粘着剤層は、粘着剤を主剤とした粘着剤組成物で構成されている。
粘着剤としては、例えば、ウレタン系粘着剤、アクリル系粘着剤が挙げられる。
【００２９】
ウレタン系樹脂としては、ポリエーテルポリウレタン、ポリエステルポリウレタン等が挙げられる。
【００３０】
これらのウレタン系樹脂は、通常、ポリエーテルポリオール又はポリエステルポリオールなどのポリオールとジイソシアネートとの重付加反応により製造される。
【００３１】
前記ジイソシアネートとしては、特に限定されず、トリレンジイソシアネート、ジフェニルメタンジイソシアネート等の芳香族イソシアネート、ヘキサメチレンジイソシアネート等の脂肪族イソシアネート、キシリレンジイソシアネート等の芳香脂肪族イソシアネート、イソホロンジイソシアネート等の脂環族イソシアネート等が挙げられる。
これらは一種単独で、あるいは二種以上を組み合わせて用いることができる。
【００３２】
また、ウレタン系樹脂は、水酸基を有するウレタンプレポリマーとジイソシアネート架橋剤とを反応させて得られる３次元架橋構造を有するものであってもよい。
【００３３】
また、粘着剤層がアクリル系粘着剤である場合、粘着性を与える主モノマー成分、接着性や凝集力を与えるコモノマー成分、架橋点や接着性改良のための官能基含有モノマー成分を主とする重合体または共重合体から構成することができる。
【００３４】
以下において、例えば、「（メタ）アクリル酸」とは、「アクリル酸」と「メタクリル酸」の双方を示し、他の類似用語も同様である。
【００３５】
主モノマー成分としては、例えば、エチル（メタ）アクリレート、ｎ−ブチル（メタ）アクリレート、イソブチル（メタ）アクリレート、２−エチルヘキシル（メタ）アクリレート、イソオクチル（メタ）アクリレート等の（メタ）アクリル酸アルキルエステル等が挙げられる。
【００３６】
コモノマー成分としては、例えば、メチル（メタ）アクリレート、酢酸ビニル、スチレン、アクリロニトリル等が挙げられる。
【００３７】
官能基含有モノマー成分としては、例えば、（メタ）アクリル酸、マレイン酸、イタコン酸等のカルボキシ基を有するモノマーや、２−ヒドロキシエチル（メタ）アクリレート、２−ヒドロキシプロピル（メタ）アクリレート、４−ヒドロキシブチル（メタ）アクリレート、Ｎ−メチロール（メタ）アクリルアミド等のヒドロキシ基を有するモノマー、（メタ）アクリルアミド、グリシジル（メタ）アクリレート等が挙げられる。
【００３８】
前記官能基含有モノマー成分の含有量は、アクリル系粘着剤を構成するアクリル系ポリマーの全構成単位（１００質量％）に対して、好ましくは０．１質量％以上、より好ましくは０．５質量％以上である。また前記官能基含有モノマー成分の含有量は、アクリル系粘着剤を構成するアクリル系ポリマーの全構成単位（１００質量％）に対して、好ましくは１０質量％以下、より好ましくは５質量％以下である。
【００３９】
これらの各成分を含むことにより、粘着剤組成物の粘着力、凝集力が向上する。また、このようなアクリル系粘着剤は、通常、分子中に不飽和結合を有しないため、光や酸素に対する安定性の向上を図ることができる。さらに、モノマーの種類や分子量を適宜選択することにより、用途に応じた品質、特性を備える粘着剤組成物を得ることができる。
【００４０】
このような粘着剤組成物には、架橋処理を施す架橋型および架橋処理を施さない非架橋型のいずれのものを用いてもよいが、架橋型のものがより好ましい。架橋型のものを用いる場合、凝集力のより優れた粘着剤層２を形成することができる。
【００４１】
架橋型粘着剤組成物に用いる架橋剤としては、エポキシ系化合物、イソシアネート系化合物、金属キレート化合物、金属アルコキシド、金属塩、アミン化合物、ヒドラジン化合物、アルデヒド化合物等が挙げられる。
【００４２】
また、本発明に用いられる粘着剤組成物中には、必要に応じて、可塑剤、粘着付与剤、安定剤等の各種添加剤が含まれていてもよい。
【００４３】
粘着剤層２の平均厚さは、特に限定されないが、１μｍ以上１００μｍ以下であるのが好ましく、５μｍ以上５０μｍ以下であるのがより好ましい。これにより、ディスプレイに対するディスプレイ保護用粘着フィルム１０の粘着力を十分に確保することができる。
【００４４】
＜帯電防止層＞
帯電防止層３は、基材１の粘着剤層２とは反対側の面に配置されている。帯電防止層３は、基材１の粘着剤層２とは反対側の面上に、帯電防止剤とバインダー樹脂とを含む塗布液を塗布し、乾燥させることにより得られる。
【００４５】
本発明では、帯電防止剤として、ＰＥＤＯＴ：ＰＳＳ（ポリ（３，４−エチレンジオキシチオフェン）：ポリ（４−スチレンスルホン酸塩））を用いている。ＰＥＤＯＴ：ＰＳＳは、下記化学式（１）で表される化合物である。
【００４６】
【化１】
2018172473.tif 000003
【００４７】
このようなＰＥＤＯＴ：ＰＳＳ（ポリ（３，４−エチレンジオキシチオフェン）：ポリ（４−スチレンスルホン酸塩））を含むことにより、ディスプレイ保護用粘着フィルム１０の導電性を効果的に高めることができる。よって、ディスプレイ保護用粘着フィルム１０をディスプレイから剥がした際に生じる静電気によって、ディスプレイが帯電するのを防止することができる。さらに、ディスプレイ保護用粘着フィルム１０が帯電することにより、ディスプレイ保護用粘着フィルム１０に異物（例えば、埃等）が引き寄せられて、ディスプレイの表面に異物が付着することを防止できる。
【００４８】
また、帯電防止層３におけるＰＥＤＯＴ：ＰＳＳ（ポリ（３，４−エチレンジオキシチオフェン）：ポリ（４−スチレンスルホン酸塩））の含有量は、バインダー樹脂１００質量部に対して０．５質量部以上５０質量部以下であるのが好ましく、１質量部以上３０質量部以下であるのがより好ましい。これにより、上述した効果を確実に発揮することができるとともに、帯電防止層３の基材１に対する密着性が低下するのを防止することができる。
【００４９】
バインダー樹脂としては、例えば、ポリエステル、ポリウレタン、アクリル樹脂、ビニル樹脂、エポキシ樹脂、アミド樹脂、ポリビニルアルコール等が挙げられる。これらのバインダー樹脂は、共重合等により骨格構造が複合構造を有しているものであってもよい。複合構造を有するバインダー樹脂としては、例えば、アクリル樹脂グラフトポリエステル、アクリル樹脂グラフトポリウレタン、ビニル樹脂グラフトポリエステル、ビニル樹脂グラフトポリウレタン等が挙げられる。
【００５０】
ここで、ディスプレイにディスプレイ保護用粘着フィルム１０を貼着した状態で、ディスプレイ保護用粘着フィルム１０の表面（帯電防止層３）を、ディスプレイに付着した指紋や皮脂をふき取る目的で、アルコールが染み込んだ布等で拭くことがある。このとき、アルコールによって、帯電防止剤が劣化する可能性が有る。そこで、バインダー樹脂としては、水酸基を有するポリエステルを用いるのが好ましい。これにより、後述するような架橋剤を添加した際、比較的硬い被膜を形成することができ、帯電防止層３の耐アルコール性を高めることができる。
【００５１】
帯電防止層３には、帯電防止層３のブロッキング性を向上させるために、帯電防止剤の他に、ポリオレフィン系樹脂および／またはフッ素系樹脂を含有させてもよい。
【００５２】
帯電防止層３は、架橋反応性化合物を含むものであってもよい。架橋反応性化合物は、帯電防止剤を含む塗布液中に架橋剤を含有させて、塗布液中に含まれる化合物の官能基と架橋反応させることで得られる。塗布液中に架橋剤を含有させることで、帯電防止層３のブロッキング性、耐水性、耐溶剤性、機械的強度が改良される。
【００５３】
架橋剤としては、メラミン系架橋剤、イソシアネート系架橋剤、エポキシ系架橋剤等が挙げられるが、特に、メチロールメラミン系架橋剤であるのが好ましい。これにより、バインダー樹脂である水酸基を有するポリエステルと、反応して比較的硬い被膜を形成することができ、帯電防止層３の耐アルコール性を高めることができる。
【００５４】
なお、メラミン系架橋剤としては、アルキロールまたはアルコキシアルキロール化したメラミン系化合物であるメトキシメチル化メラミン、ブトキシメチル化メラミン等であってもよく、メラミンの一部に尿素等を共縮合したものであってもよい。
【００５５】
帯電防止層３は、必要に応じて、消泡剤、塗布性改良剤、増粘剤、有機系潤滑剤、有機粒子、無機粒子等の添加剤の少なくとも１種を含有していてもよい。
【００５６】
帯電防止層３の厚さは乾燥後の厚さで、０．００３μｍ以上１．５μｍ以下であることが好ましく、０．００５以上０．５μｍ以下であることがより好ましい。帯電防止層３の厚さが０．００３μｍ以上であると、十分な帯電防止性能が得られる。また、帯電防止層３の厚さを１．５μｍ以下にすると、ブロッキングを防止できる。
【００５７】
帯電防止層３は、ＪＩＳ  Ｋ  ７３６１−１に準拠して測定した全光線透過率が８０％以上９９％以下であるのが好ましく、８５％以上９８％以下であるのがより好ましい。これにより、帯電防止層３を介してディスプレイの表面を視認し易くすることができる。全光線透過率が低すぎると、帯電防止層３を介してディスプレイの表面を視認しにくくなる。
【００５８】
このようなディスプレイ保護用粘着フィルム１０は、全体として、ＪＩＳ  Ｋ  ７３６１−１に準拠して測定した全光線透過率が５０％以上９９％以下であるのが好ましく、８０％以上９８％以下であるのがより好ましい。これにより、帯電防止層３を介してディスプレイの表面を視認し易くすることができる。全光線透過率が低すぎると、帯電防止層３を介してディスプレイの表面を視認しにくくなる。
【００５９】
以上、本発明の好適な実施形態について説明したが、本発明は、これらに限定されるものではない。
【００６０】
例えば、ディスプレイ保護用粘着フィルムは、基材と粘着剤層との間や、基材と帯電防止層との間に、少なくとも１層の中間層を有するものであってもよい。例えば、ディスプレイ保護用粘着フィルムは、接着力増強層（プライマー層等）等を有するものであってもよい。
【実施例】
【００６１】
以下に具体的な実施例をあげて本発明をさらに詳しく説明するが、本発明はこれら実施例のみに限定されるものではない。なお、以下の説明において、特に温度条件を示していない処理は、室温（２３℃）、相対湿度５０％において行ったものである。また、各種測定条件についても特に温度条件を示していないものは、室温（２３℃）、相対湿度５０％における数値である。
【００６２】
［１］ディスプレイ保護用粘着フィルムの製造
（実施例１）
水酸基を有するウレタンプレポリマー：１００質量部（固形分）、イソシアネート系架橋剤（東ソー社製「コロネートＨＬ」）：１０質量部（固形分）の混合物にＭＥＫを加えて、固形分が５０質量％となるように希釈し、液状の粘着剤組成物を調製した。
【００６３】
次に、上記のように調製した粘着剤組成物を、剥離ライナーであるシリコーン処理された厚み３８μｍのポリエステルフィルムの剥離処理がなされた面上に、ナイフコータにより、乾燥後の粘着剤層の厚みが２０μｍとなるように塗布し、その後、１００℃で１分間乾燥して、粘着剤層を形成した。
【００６４】
水酸基含有ポリエステル樹脂（固形分）１００質量部、ＰＥＤＯＴ：ＰＳＳ（固形分）６質量部、メチロールメラミン系架橋剤（固形分）２０質量部を混合することにより液状の帯電防止用組成物を得た。
【００６５】
そして、帯電防止用組成物を、厚さ５０μｍのポリエチレンテレフタレートフィルムの一方の面に、乾燥後の厚さが２０ｎｍとなるように塗布し、１２０℃で１分間乾燥することにより、帯電防止層を形成した。
【００６６】
そして、ポリエチレンテレフタレートフィルムの、帯電防止層とは反対側の面に、粘着剤層を貼り合せることにより、ディスプレイ保護用粘着フィルムを得た。
【００６７】
（実施例２〜４）
ディスプレイ保護用粘着フィルムの構成を表に示すように変更したこと以外は、実施例１と同様にして実施例２〜４のディスプレイ保護用粘着フィルムを得た。
【００６８】
（比較例１）
メチロールメラミン系架橋剤をイソシアネート系架橋剤に変更したこと以外は、実施例１と同様にして比較例１のディスプレイ保護用粘着フィルムを得た。
【００６９】
（比較例２）
帯電防止剤として、塩化ベンゼルコニウムをエタノールに溶解したものを、厚さ２０ｎｍになるように塗布したこと以外は、実施例１と同様にして比較例１のディスプレイ保護用粘着フィルムを得た。
【００７０】
（比較例３）
水酸基を有するウレタンプレポリマー：１００質量部（固形分）、イソシアネート系架橋剤（東ソー社製「コロネートＨＬ」）：１０質量部（固形分）、１−オクチル−４−メチルピリジニウム・ビス（フルオロスルホニル）イミド：０．５質量部の混合物を、固形分が５０質量％となるようにＭＥＫで希釈し、液状の粘着剤組成物を調製した。
【００７１】
次に、上記のように調製した粘着剤組成物を、剥離ライナーであるシリコーン処理された厚み３８μｍのポリエステルフィルムの剥離処理がなされた面上に、ナイフコータにより、乾燥後の粘着剤層の厚みが２０μｍとなるように塗布し、その後、１００℃で１分間乾燥して、粘着剤層を形成した。
【００７２】
その後、粘着剤層上に、基材として、厚みが５０μｍのポリエチレンテレフタレートフィルムを貼り合わせ、比較例３のディスプレイ保護用粘着フィルムを得た。
【００７３】
（比較例４）
粘着剤組成物において、１−オクチル−４−メチルピリジニウム・ビス（フルオロスルホニル）イミド：０．５質量部を省略したこと以外は、比較例３と同様にして比較例４のディスプレイ保護用粘着フィルムを得た。
【００７４】
なお、表１中では、
ＰＥＤＯＴ：ＰＳＳ（ポリ（３，４−エチレンジオキシチオフェン）：ポリ（４−スチレンスルホン酸塩））をＡ１、塩化ベンザルコニウムをＡ２、１−オクチル−４−メチルピリジニウム・ビス（フルオロスルホニル）イミドをＡ３、水酸基含有ポリエステルをＰＥｓ、メチロールメラミン系架橋剤をＢ１、イソシアネート系架橋剤をＢ２、水酸基を有するウレタンプレポリマーをＭ１で表している。
【００７５】
［２］評価
＜帯電防止性＞
前記各実施例および各比較例の試験片から剥離ライナーを剥離し、予め除電しておいたガラス板に対して２ｋｇローラーで１往復圧着した。このとき、ディスプレイ保護用粘着フィルムの一方の端部が、ガラス板から１ｃｍ分はみだした状態になるようにした。
【００７６】
２４時間放置した後に、ガラス板からはみだした側の端部を、剥離角度：１８０度、剥離速度：１０ｍ／分となるようにして剥離した。そして、粘着フィルムから５ｃｍ離れた位置に固定した静電電位測定機（シシド静電気社製、ＳＴＡＴＩＲＯＮ−Ｍ２）にて、剥離帯電圧を測定し、以下の基準に従い評価した。
【００７７】
Ａ：剥離帯電圧が２００Ｖ未満である。
Ｂ：剥離帯電圧が２００Ｖ以上５００Ｖ未満である。
Ｃ：剥離帯電圧が５００Ｖ以上１０００Ｖ未満である。
Ｄ：剥離帯電圧が１０００Ｖ以上５０００Ｖ未満である。
Ｅ：剥離帯電圧が５０００Ｖ以上である。
【００７８】
＜ヘーズ＞
前記各実施例および各比較例の試験片から剥離ライナーを剥離し粘着剤層を露出させた。粘着剤層を露出させた状態の粘着フィルムの試験片について、ＪＩＳ  Ｋ７１３６：２０００に準じて、ヘーズメーター（日本電色工業社製、ＮＤＨ５０００）を用いてヘーズ（％）を測定し、以下の基準に従い評価した。
【００７９】
Ａ：ヘーズが０．７％未満である。
Ｂ：ヘーズが０．７％以上１．０％未満である。
Ｃ：ヘーズが１．０％以上１．５％未満である。
Ｄ：ヘーズが１．５％以上２．０％未満である。
Ｅ：ヘーズが２．０％以上である。
【００８０】
＜帯電防止剤の移行による曇り防止性＞
前記各実施例および各比較例の試験片から剥離ライナーを剥離し、ガラス板に対して２ｋｇローラーで１往復圧着した。
【００８１】
次に、２３℃、５０％ＲＨ（相対湿度）の環境下で１日間静置後、４０℃、８０％ＲＨ（相対湿度）の環境下で７日間静置し、再び２３℃、５０％ＲＨ（相対湿度）の環境下へと戻して１日間静置した。
【００８２】
その後、剥離角度：１８０度、剥離速度：０．３ｍ／分で粘着フィルムを剥離し、ガラス板の粘着フィルムが剥離された部位を観察し、以下の基準に基づき評価した。
【００８３】
Ａ：被着体の粘着フィルムを貼着した部位の曇りがまったく認められない。
Ｂ：被着体の粘着フィルムを貼着した部位の曇りがほとんど認められない。
Ｃ：被着体の粘着フィルムを貼着した部位の曇りがわずかに認められる。
Ｄ：被着体の粘着フィルムを貼着した部位の曇りが認められるが、被着体の状態の視認に支障はない。
Ｅ：被着体の粘着フィルムを貼着した部位の曇りが顕著に認められ、被着体の状態の視認に支障がある。
【００８４】
＜耐アルコール性＞
前記各実施例および各比較例の試験片から剥離ライナーを剥離し、予め除電しておいたガラス板に対して２ｋｇローラーで１往復圧着した。このとき、ディスプレイ保護用粘着フィルムの一方の端部が、ガラス板から１ｃｍ分はみだした状態になるようにした。
【００８５】
２４時間放置した後、各試験片の表面を、大王製紙社製アルコールタオル「エリエール除菌できるアルコールタオル」で拭いた。
【００８６】
その後、ガラス板からはみだした側の端部を、剥離角度：１８０度、剥離速度：１０ｍ／分となるようにして剥離した。そして、粘着フィルムから５ｃｍ離れた位置に固定した静電電位測定機（シシド静電気社製、ＳＴＡＴＩＲＯＮ−Ｍ２）にて、剥離帯電圧を測定し、以下の基準に従い評価した。
【００８７】
Ａ：剥離帯電圧が２００Ｖ未満である。
Ｂ：剥離帯電圧が２００Ｖ以上５００Ｖ未満である。
Ｃ：剥離帯電圧が５００Ｖ以上１０００Ｖ未満である。
Ｄ：剥離帯電圧が１０００Ｖ以上５０００Ｖ未満である。
Ｅ：剥離帯電圧が５０００Ｖ以上である。
これらの結果を、表１にまとめて示す。
【００８８】
【表１】
2018172473.tif 000004
【００８９】
前記各実施例のディスプレイ保護用粘着フィルムは、各比較例のディスプレイ保護用粘着フィルムに比べて、帯電防止性が優れている結果となった。従って、各実施例のディスプレイ保護用粘着フィルムは、従来品と同等又はそれ以上の帯電防止性を備えるものである。
【符号の説明】
【００９０】
１０      ディスプレイ保護用粘着フィルム
１        基材
２        粘着剤層
３        帯電防止層
【図１】
2018172473.tif 000005